(57)【要約】【課題】　耐光性が改良されたインキジェット記録材料および光安定性を有する化合物を提供すること。【解決手段】　支持体および少なくとも一つの結合剤含有インキ受容層を含んでなり、さらに下記一般式（Ｉ）：　　　　　　　　　　Ａ−Ｌ−Ｒ　　　　　　　（Ｉ）［式中、Ａは下記式：【化１】2004098692.tif 000040により表され、それらの記号は特許請求の範囲および明細書で定義されている］に従う光安定化合物を含有するインキジェット記録材料が開示される。完成したインキジェット像は改良された耐光性を示す。【特許請求の範囲】
【請求項１】
　支持体および少なくとも一つの結合剤含有インキ受容層を含んでなり、該少なくとも一つのインキ受容層がさらに下記一般式（Ｉ）：
　　　　　　　　　　Ａ−Ｌ−Ｒ　　　　　　　（Ｉ）
［式中、
Ａは下記式：
【化１】
2004098692.tif 000035
により表され、
ここで、
Ｚは５員または６員環を完成するのに必要な原子を表し、
Ｒ１〜Ｒ４は独立して置換されたまたは未置換のＣ１〜Ｃ６脂肪族基を表し、
Ｘは水素、置換されたまたは未置換の脂肪族基、アシル基、オキシ基、ヒドロキシル基、アルコキシ基、−ＯＳＯ２−アルキル基、およびアシルオキシ基よりなる群から選択され、Ｌは、２価の結合基が窒素−窒素または窒素−酸素結合を含んでなることを特徴とする、Ｚの原子の１つにより、場合により二重結合により、５員または６員環に結合された２価の結合基であり、
Ｒは少なくとも２個のヒドロキシル基を含んでなる非芳香族部分を表す］
に従う化合物も含有するインキジェット記録材料。
【請求項２】
　該化合物が下記式（ＩＩ）：
【化２】
2004098692.tif 000036
［式中、
Ｒ１〜Ｒ４は独立して置換されたまたは未置換のＣ１〜Ｃ６脂肪族基を表し、
Ｘは水素、置換されたまたは未置換の脂肪族基、アシル基、オキシ基、ヒドロキシル基、アルコキシ基、−ＯＳＯ２−アルキル基、およびアシルオキシ基よりなる群から選択され、Ｌは、２価の結合基が窒素−窒素または窒素−酸素結合を含んでなることを特徴とする、場合により二重結合により６員環に結合された２価の結合基であり、
Ｒは少なくとも２個のヒドロキシル基を含んでなる非芳香族部分を表す］
により示される請求項１に記載のインキジェット記録材料。
【請求項３】
　該化合物が下記式（Ｖ）：
【化３】
2004098692.tif 000037
［式中、
Ｒ１〜Ｒ４は独立して置換されたまたは未置換のＣ１〜Ｃ６脂肪族基を表し、
Ｘは水素、置換されたまたは未置換の脂肪族基、アシル基、オキシ基、ヒドロキシル基、アルコキシ基、−ＯＳＯ２−アルキル基、およびアシルオキシ基よりなる群から選択され、Ｙは酸素またはＮＲ５を表し、Ｒ５は水素、置換されたまたは未置換の飽和もしくは不飽和脂肪族基、置換されたまたは未置換の芳香族基、置換されたまたは未置換のヘテロ芳香族基、およびアシル基よりなる群から選択され、そして
Ｒは少なくとも２個のヒドロキシル基を含んでなる非芳香族部分を表す］
により示される請求項２に記載のインキジェット記録材料。
【請求項４】
　式（ＩＩ）：
【化４】
2004098692.tif 000038
［式中、
Ｒ１〜Ｒ４は独立して置換されたまたは未置換のＣ１〜Ｃ６脂肪族基を表し、
Ｘは水素、置換されたまたは未置換の脂肪族基、アシル基、オキシ基、ヒドロキシル基、アルコキシ基、−ＯＳＯ２−アルキル基、およびアシルオキシ基よりなる群から選択され、Ｌは、２価の結合基が窒素−窒素または窒素−酸素結合を含んでなることを特徴とする、単結合によりまたは二重結合により６員環に結合された２価の結合基であり、そして
Ｒは少なくとも２個のヒドロキシル基を含んでなる非芳香族部分を表す］
により示される化合物。
【請求項５】
　下記式（Ｖ）：
【化５】
2004098692.tif 000039
［式中、
Ｒ１〜Ｒ４は独立して置換されたまたは未置換のＣ１〜Ｃ６脂肪族基を表し、
Ｘは水素、置換されたまたは未置換の脂肪族基、アシル基、オキシ基、ヒドロキシル基、アルコキシ基、−ＯＳＯ２−アルキル基、およびアシルオキシ基よりなる群から選択され、Ｙは酸素またはＮＲ５を表し、Ｒ５は水素、置換されたまたは未置換の飽和もしくは不飽和脂肪族基、置換されたまたは未置換の芳香族基、置換されたまたは未置換のヘテロ芳香族基、およびアシル基よりなる群から選択され、そして
Ｒは少なくとも２個のヒドロキシル基を含んでなる非芳香族部分を表す］
により示される請求項４に記載の化合物。
【発明の詳細な説明】
【技術分野】
【０００１】
　本発明は、完成した像の光による退色に対する改良された安定性を有するインキジェット記録材料に関する。
【背景技術】
【０００２】
　多くの用途で、印刷はインキを担持する印刷版と一般的には普通紙であるインキ受容材料との加圧接触により進行する。最も頻繁に使用される衝撃印刷技術は、適当な受容体上の親油性インキの選択的受容性に基づく平版印刷として知られる。
【０００３】
　しかしながら、最近、特定用途ではいわゆる非衝撃印刷システムがこれまでの加圧接触印刷をある程度代替してきた。概要は例えば非特許文献１に示されている。
【０００４】
　非衝撃印刷技術の中では、インキジェット印刷がその単純さ、簡便性および低価格のために人気のある技術になってきた。特に、限定された版数の印刷物体が要求される場合には、インキジェット印刷が選ばれる技術になってきた。インキジェット印刷技術における進歩および傾向に関する最近の概要は非特許文献２に記載されている。
【０００５】
　インキジェット印刷では、印刷装置と受容体との間の物理的接触なしにインキ流体の小滴がインキ受容体表面上に直接衝突する。印刷装置が印刷データを電子的に貯蔵しそして小滴を像通りに噴出する機構を調節する。紙を横切って印刷ヘッドを動かすかまたは逆にすることにより、印刷が行なわれる。インキジェット印刷機に関するこれまでの特許には特許文献１、特許文献２及び特許文献３が包含される。
【０００６】
　インキ小滴の噴出は数種の方法で行なうことができる。第一のタイプの方法では、圧力波パターンを適用することにより連続的小滴流を作成する。この方法は連続的インキジェット印刷として知られる。第一の態様では、小滴流を、静電荷電され、偏向されかつ再収集された小滴と、未荷電のままであり、それらの方向が未偏向のままでかつ像を形成する小滴とに分割する。或いは、荷電された偏向された流が像を形成しそして未荷電の未偏向噴射が再収集される。連続的インキジェット印刷のこの変法では、数本の噴射が異なる角度で偏向されそしてその結果として像を記録する（多偏向システム（ｍｕｌｔｉｄｅｆｌｅｃｔｉｏｎ　ｓｙｓｔｅｍ））。
【０００７】
　第二の方法によると、インキ小滴を「オンデマンド（ｏｎ　ｄｅｍａｎｄ）」（「ＤＯＤ」または「ドロップオンデマンド（ｄｒｏｐ　ｏｎ　ｄｅｍａｎｄ）」方法）に作成することができ、それにより印刷装置は小滴をそれらが受容層上で使用される時にのみ受容体上に噴出し、それにより小滴荷電、偏向ハードウエア、およびインキ再収集の複雑さが回避される。ドロップオンデマンドでは、圧電変換器の機械的作動により作成される圧力波により（いわゆる「圧電法」（”ｐｉｅｚｏ　ｍｅｔｈｏｄ”）または別個の熱刺激により（いわゆる「バブルジェット」（”ｂｕｂｌｅ　ｊｅｔ”）法または「熱ジェット」（”ｔｈｅｒｍａｌ　ｊｅｔ”）法）インキ小滴を作成することができる。
【０００８】
　インキジェット用のインキ組成物は典型的には下記の成分を包含する：染料または顔料、水および／または有機溶媒、湿潤剤、例えばグリコール類、洗剤、濃化剤、重合体状結合剤、防腐剤など。そのようなインキの最適な組成は使用されるインキ噴射方法および印刷しようとする基質の性質に依存することは容易に理解されるであろう。インキ組成物は概略以下のように分類することができる：
−水をベースとしたもの、乾燥機構は吸収、浸透および蒸発を含む、
−油をベースとしたもの、乾燥機構は吸収および浸透を含む、
−溶媒をベースとしたもの、乾燥機構は主として蒸発を含む、
−ホットメルトまたは相変化、インキ賦形剤は噴出温度では液体であるが室温では固体であり、乾燥は固化により代替される、
−紫外線硬化性、乾燥は重合により代替される。
【０００９】
　特許文献４には、式Ｉ〜ＸまたはＩＡ〜ＸＡのいずれかの化合物
【００１０】
【化１】
2004098692.tif 000002
【００１１】
【化２】
2004098692.tif 000003
【００１２】
【化３】
2004098692.tif 000004
【００１３】
【化４】
2004098692.tif 000005
【００１４】
または下記の反応ＸＩ〜ＸＶＩまたはＸＩＡ〜ＸＶＩＡの１つの生成物
【００１５】
【化５】
2004098692.tif 000006
【００１６】
【化６】
2004098692.tif 000007
【００１７】
【化７】
2004098692.tif 000008
【００１８】
【化８】
2004098692.tif 000009
【００１９】
【化９】
2004098692.tif 000010
【００２０】
が開示されている。
【００２１】
　特許文献５には、式（Ａ’）：
【００２２】
【化１０】
2004098692.tif 000011
【００２３】
［式中、Ｒ１は水素原子、ヒドロキシル基、オキシラジカル基、脂肪族基、アシル基、脂肪族オキシ基またはアシルオキシ基を表し、そしてＲ２’は３〜７個の炭素原子および２〜６個のヒドロキシル基を有するアルキル基またはアルケニル基を表し、このアルキルまたはアルケニル基は未置換であるかまたはアルキル基で置換されている］
により示される４−アシルアミノ−２，２，６，６−テトラメチル−ピペリジン誘導体が開示されている。特許文献５には、さらに、式（Ａ）：
【００２４】
【化１１】
2004098692.tif 000012
【００２５】
［式中、Ｒ１は水素原子、ヒドロキシル基、オキシラジカル基、脂肪族基、アシル基、脂肪族オキシ基またはアシルオキシ基を表し、そしてＲ２は３〜７個の炭素原子および２〜６個のヒドロキシル基を有するアルキル基またはアルケニル基を表す］
により表される４−アシルアミノ−２，２，６，６−テトラメチル−ピペリジン誘導体を含んでなる色拡散転写写真材料またはインキジェット染料用の酸化防止剤組成物も開示されている。
【００２６】
　特許文献６には、記録媒体が障害アミンタイプ化合物、特に式（Ｉ）：
【００２７】
【化１２】
2004098692.tif 000013
【００２８】
［式中、Ｒ５は水素原子またはＣ１〜Ｃ８のアルキル基、ベンジル基、アリル基またはアセチル基、そして好ましくは水素原子またはメチル基であり、Ｒ１、Ｒ２、Ｒ３およびＲ４は低級アルキル基、カルボニル基など、そして好ましくはメチル基および／またはエチル基、である］
により示される分子を含有することを特徴とする水溶性染料を含有する水性インキを用いて記録像を形成するインキジェット記録媒体が開示されている。特許文献６には、さらに、ｎ＝１である場合にはＡは−ＮＨ２、−ＯＨ、＝ＣＨ２、＝Ｏ、−Ｒ、−ＯＲ、−ＯＣＯ−Ｒ、−ＮＨＣＨ２ＣＨ２ＣＨ２ＯＣＨ３、−ＮＨＣＳＳＨ、フェニル、−ＣＨ＝ＣＨ２、（ここでＲはアルキル基である）、
【００２９】
【化１３】
2004098692.tif 000014
【００３０】
などであり、そしてｎ＝２ある場合にはＡは
【００３１】
【化１４】
2004098692.tif 000015
【００３２】
であることも開示されている。
【００３３】
　インキジェット記録要素中のインキ受容層は種々の厳密な条件に合致しなければならないことは知られている：
−インキ受容層は高い吸収能力を有していなければならないため、小滴は流出せずかつ高い光学濃度を得るのに必要なものより大きく膨張しないであろう。
−インキ受容層は高いインキ吸収速度（短いインキ乾燥時間）を有していなければならないため、インキ小滴は適用直後に塗り付けられる場合にはにじまないであろう。
−インキ受容層に適用されるインキ小滴は形状が実質的に丸くかつそれらの周囲が滑らかでなければならない。小滴直径は一定でありかつ正確に調節できなければならない。
−「パドリング（ｐａｄｄｌｉｎｇ）」すなわち隣接するインキ小滴の合体がないようにするために受容層は容易に湿されなければならず、かつ先に吸収されたインキ小滴は「ブリーディング（ｂｌｅｅｄｉｎｇ）」すなわち近辺のまたはその後に置かれる小滴との重複を示してはならない。
−透明なインキジェット記録要素は低い曇り値を有していなければならずかつ透過性において優れていなければならない。
−印刷された後に、像は耐水性、耐光性に関する良好な耐性、並びに温度および湿度の過酷な条件下での良好な耐久性を有していなければならない。
−印刷される前または後に積層される場合にインキジェット記録要素はカールまたは粘着性能を示してはならない。
−インキジェット記録要素は種々のタイプの印刷機ＭＰ中を円滑に移動できなければならない。
【００３４】
　全てのこれらの性質はしばしばかね合い関係にある。それら全てを同時に満たすことは難しい。
【００３５】
　特別な問題は、完成したカラーインキジェット像の長期間にわたる露光時の色濃度の安定性（耐光性）である。当業者に既知であるように、着色剤の退色は主として光により、特に紫外線分光部分により、触媒作用を受ける着色剤の酸化分解による。従って、インキジェット像の着色剤を光による退色に対して安定化させるさらに有効な化合物に関する要望が常にある。
【特許文献１】米国特許第３，７３９，３９３号明細書
【特許文献２】米国特許第３，８０５，２７３号明細書
【特許文献３】米国特許第３，８９１，１２１号明細書
【特許文献４】国際公開第０１／０２００７８号パンフレット
【特許文献５】米国特許第６，２３２，４６９号明細書
【特許文献６】日本特許公開昭６１−１４６５９１号公報
【非特許文献１】Ｊｅｒｏｍｅ　Ｌ．　Ｊｏｈｎｓｏｎ（１９８６），　Ｐｒｉｎｃｉｐｌｅｓ　ｏｆ　Ｎｏｎ　Ｉｍｐａｃｔ　Ｐｒｉｎｔｉｎｇ　ｂｙ　Ｐａｌａｔｉｎｏ　Ｐｒｅｓｓ，　Ｉｒｖｉｎｅ，　ＣＡ　９２７１５，　ＵＳＡ
【非特許文献２】Ｈｕｅ　Ｐ．Ｌｅ，　Ｊｏｕｒｎａｌ　ｏｆ　Ｉｍａｇｉｎｇ　Ｓｃｉｅｎｃｅ　ａｎｄ　Ｔｅｃｈｎｏｌｏｇｙ　Ｖｏｌ．　４２（１），　Ｊａｎ／Ｆｅｂｒ　１９９８
【発明の開示】
【発明が解決しようとする課題】
【００３６】
　従って、本発明の目的は耐光性が改良されたインキジェット記録材料を提供することである。
【００３７】
　従って、本発明の別の目的は光安定性を有する化合物を提供することである。
【００３８】
　本発明の別の目的および利点は以下の記述から明らかになるであろう。
【課題を解決するための手段】
【００３９】
　インキジェット記録材料が、式（Ｉ）：Ａ−Ｌ−Ｒ［式中、Ｌは２価の結合基が、窒素−窒素または窒素−酸素結合を含んでなることを特徴とする、Ｚの原子の１つにより、場合により二重結合により、５員または６員環に結合された２価の結合基であり、Ｒは少なくとも２個のヒドロキシル基を含んでなる非芳香族部分を表し、そしてＡは下記式：
【００４０】
【化１５】
2004098692.tif 000016
【００４１】
により表され、
ここでＺは５員または６員環を完成するのに必要な原子を表し、Ｒ１〜Ｒ４は独立して置換されたまたは未置換のＣ１〜Ｃ６脂肪族基を表し、Ｘは水素、置換されたまたは未置換の脂肪族基、アシル基、オキシ基、ヒドロキシル基、アルコキシ基、−ＯＳＯ２−アルキル基、およびアシルオキシ基よりなる群から選択される］により示される化合物を含有する場合に、耐光性の強い改良を示すことが驚くべきことに見出された。
【００４２】
　本発明の目的は、支持体および少なくとも一つの結合剤含有インキ受容層を含んでなり、該少なくとも一つのインキ受容層がさらに式（Ｉ）：
　　　　　　　　　　Ａ−Ｌ−Ｒ　　　　　　　（Ｉ）
［式中、
Ａは下記式：
【００４３】
【化１６】
2004098692.tif 000017
【００４４】
により表され、
ここで、Ｚは５員または６員環を完成するのに必要な原子を表し、Ｒ１〜Ｒ４は独立して置換されたまたは未置換のＣ１〜Ｃ６脂肪族基を表し、Ｘは水素、置換されたまたは未置換の脂肪族基、アシル基、オキシ基、ヒドロキシル基、アルコキシ基、−ＯＳＯ２−アルキル基、およびアシルオキシ基よりなる群から選択され、Ｌは、２価の結合基が窒素−窒素または窒素−酸素結合を含んでなることを特徴とする、Ｚの原子の１つにより、場合により二重結合により、５員または６員環に結合された２価の結合基であり、そしてＲは少なくとも２個のヒドロキシル基を含んでなる非芳香族部分を表す］
に従う光安定化合物も含有するインキジェット記録材料を提供することにより実現される。
【００４５】
　本発明の目的は、下記式：
【００４６】
【化１７】
2004098692.tif 000018
【００４７】
［式中、
Ｒ１〜Ｒ４は独立して置換されたまたは未置換のＣ１〜Ｃ６脂肪族基を表し、Ｘは水素、置換されたまたは未置換の脂肪族基、アシル基、オキシ基、ヒドロキシル基、アルコキシ基、−ＯＳＯ２−アルキル基、およびアシルオキシ基よりなる群から選択され、Ｌは、２価の結合基が窒素−窒素または窒素−酸素結合を含んでなることを特徴とする、場合により二重結合により６員環に結合された２価の結合基であり、そして
Ｒは少なくとも２個のヒドロキシル基を含んでなる非芳香族部分を表す］
により示される化合物を提供することによっても実現される。
【００４８】
　本発明の別の利点および態様は以下の記述から明らかになるであろう。
定義
　本発明の開示で使用される用語２価の結合基は、２個の本体（ｅｎｔｉｔｉｅｓ）を共有結合により結合する結合基を示し、結合基がこれらの実体の各々を単結合、二重結合または三重結合により結合させるかどうかは関係ない。
【００４９】
　用語アルキルは、アルキル基中の各炭素数に関して可能な全ての変種を意味し、すなわち炭素数３に関してはｎ−プロピルおよびイソプロピルを、炭素数４に関してはｎ−ブチル、イソブチルおよびターシャリー−ブチルを、炭素数５に関してはｎ−ペンチル、１，１−ジメチル−プロピル、２，２−ジメチルプロピルおよび２−メチル−ブチルなどを示す。
【００５０】
　本発明の開示で使用される用語アシル基は、−（Ｃ＝Ｏ）−アリールおよび−（Ｃ＝Ｏ）−アルキル基を意味する。
【００５１】
　用語脂肪族基は、少なくとも１個の二重または三重結合を含有していてもよいが芳香族でない直鎖状、分子鎖状および脂環式の炭化水素基を包含する。
インキ記録材料
　本発明に従うインキ記録材料の種々の層および特定の成分を以下で詳細に説明する。
支持体
　本発明における使用のための支持体は、写真技術から既知である紙タイプおよび重合体タイプの支持体から選択することができる。紙タイプは、普通紙、流し込みコーティング紙、ポリエチレンコーティング紙およびポリプロピレンコーティング紙を包含する。重合体支持体はセルロースアセテートプロピオネートもしくはセルロースアセテートブチレート、ポリエステル類、例えばポリエチレンテレフタレートおよびポリエチレンナフタレート、ポリアミド類、ポリカーボネート類、ポリイミド類、ポリオレフィン類、ポリ（ビニルアセタール）類、ポリエーテル類およびポリスルホンアミド類を包含する。本発明のための有用な高品質重合体支持体は不透明白色ポリエステル類およびポリエチレンテレフタレートとポリプロピレンの押し出し配合物を包含する。ポリエステルフィルム支持体および特にポリ（エチレンテレフタレート）がそれらの優れた寸法安定性質のために好ましい。そのようなポリエステルを支持体材料として使用する場合には、下塗り層を使用して支持体に対するインキ受容層の結合を改良することができる。この目的のために有用な下塗り層は写真技術で既知でありそして、例えば、塩化ビニリデンの重合体、例えば塩化ビニリデン／アクリロニトリル／アクリル酸三元共重合体または塩化ビニリデン／アクリル酸メチル／イタコン酸三元共重合体、を包含する。
インキ受容層および場合により使用される補助層
　インキ受容層は、結合剤の他に、以上で開示された式（Ｉ）に従う光安定剤を含有する。光安定剤は好ましくはインキ受容層のコーティング溶液に水溶液状で加えられる。受容層中の光安定剤の量は好ましくは０．５〜３ｇ／ｍ２の間である。２種もしくはそれ以上の光安定剤の混合物を使用することができる。２種もしくはそれ以上の結合剤の混合物を受容層の中で使用することもできる。
【００５２】
　インキ受容層は単一層よりなることもでき、或いはそれは２つの層または複数の層から構成されていてもよい。追加の上部インキ受容層の特別なタイプはいわゆる「光沢改良層」として示すこともでき、それは６０°の角度において３０より大きい光沢を得る層を意味する。この光沢性質は５００ｎｍより小さい粒子寸法を有する膨潤可能重合体および／または有機（無機）顔料の使用により得ることができる。
【００５３】
　２つまたは複数のインキ受容層の場合には、光安定剤を１つだけの層にまたは数個の層にまたは全ての層に加えることができる。それは、存在するなら、追加補助層、例えば抗カール裏打ち層、の中に存在することもできる。
【００５４】
　本発明に従うインキ受容層または複数の層の場合にはインキ受容層の少なくとも１つは顔料をさらに含有することができる。
【００５５】
　本発明に従うインキ受容層または複数の層の場合にはインキ受容層の少なくとも１つは媒染剤として作用するカチオン性物質をさらに含有することができる。
【００５６】
　インキ受容層および場合により存在する補助層、例えば抗カール目的のための裏打ち層、は既知の従来成分、例えばコーティング助剤として作用する界面活性剤、硬膜剤、可塑剤、白化剤および艶消し剤、をさらに含有することができる。
【００５７】
　インキ受容層および場合により存在する１つもしくは複数の層を架橋結合して例えば耐水性および非塊状化性質のような所望する特徴を与えることもできる。取り扱いの結果としての要素上の磨耗耐性および指紋形成耐性を与える際にも架橋結合は有用である。
【００５８】
　種々の層を支持体上にいずれかの従来のコーティング技術、例えば浸漬コーティング、ナイフコーティング、押し出しコーティング、回転コーティング、スライドホッパーコーティングおよびカーテンコーティング、によりコーティングすることができる。
結合剤
　結合剤は、ヒドロキシエチルセルロース、ヒドロキシプロピルセルロース、ヒドロキシエチルメチルセルロース、ヒドロキシプロピルメチルセルロース、ヒドロキシブチルメチルセルロース、メチルセルロース、ナトリウムカルボキシメチルセルロース、ナトリウムカルボキシメチルヒドロキシエチルセルロース、水溶性エチルヒドロキシエチルセルロース、硫酸セルロース、ポリビニルアルコール、ビニルアルコール共重合体、ポリ酢酸ビニル、ポリビニルアセタール、ポリビニルピロリドン、ポリアクリルアミド、アクリルアミド／アクリル酸共重合体、ポリスチレン、スチレン共重合体、アクリル酸またはメタクリル酸重合体、スチレン／アクリル系共重合体、エチレン−酢酸ビニル共重合体、ビニルメチルエーテル／マレイン酸共重合体、ポリ（２−アクリルアミド−２−メチルプロパンスルホン酸）、ポリ（ジエチレントリアミン−コ−アジピン酸）、ポリビニルピリジン、ポリビニルイミダゾール、改質ポリエチレンイミンエピクロロヒドリン、エトキシル化ポリエチレンイミン、ポリエチレンオキシド、ポリウレタン、メラミン樹脂、ゼラチン、カラゲナン、デキストラン、アラビアゴム、カゼイン、ペクチン、アルブミン、澱粉、コラーゲン誘導体、コロジオンおよび寒天を包含する当該技術で既知の化合物のリストから選択することができる。本発明の実施のために好ましい結合剤はポリビニルアルコール（ＰＶＡ）、ビニルアルコール共重合体または改質ポリビニルアルコールである。最も好ましくは、ポリビニルアルコールはカチオンタイプのポリビニルアルコール、例えばクラレ（Ｋｕｒａｒａｙ）からのカチオン性ポリビニルアルコール等級、例えばＰＯＶＡＬＣ　５０６、ＰＯＶＡＬＣ　１１８、および日本合成からものである。
式（Ｉ）により表される化合物
　本発明に従うインキ記録材料の好ましい態様によると、Ｒは場合により置換されていてもよいポリヒドロキシテトラヒドロピラン類、場合により置換されていてもよいポリヒドロキシヒドロフラン類、ポリヒドロキシ直鎖状アルキル基、ポリヒドロキシ分枝鎖状アルキル基、場合により置換されていてもよいテトラヒドロピラン基で置換されたポリヒドロキシアルキル基および場合により置換されていてもよいテトラヒドロフラン基で置換されたポリヒドロキシアルキル基よりなる群から選択され、ここで鎖中の炭素原子は酸素原子、硫黄原子または−ＮＲ６−基で置換されていてもよく、ここでＲ６はアルキル基である。
【００５９】
　本発明に従うインキ記録材料の好ましい態様によると、Ｌは＝Ｎ−ＮＲ７−Ｃ（＝Ｏ）−、−Ｃ（＝Ｏ）−ＮＲ７−ＮＲ８−Ｃ（＝Ｏ）−、＝Ｎ−Ｏ−、＝ＮＲ７−ＮＲ８−、−ＮＲ７−ＮＲ８−Ｃ（＝Ｏ）−、−（Ｃ＝Ｏ）−ＮＲ７−、−ＮＲ７−Ｏ−、＝Ｎ−Ｎ＝、−Ｃ（＝Ｏ）−ＮＲ７−Ｏ−および＝Ｎ−Ｏ−Ｃ（＝Ｏ）−基よりなる群から選択され、ここでＲ７およびＲ８は独立して水素原子またはアルキル基を表す。
【００６０】
　本発明に従うインキ記録材料の特に好ましい態様によると、Ｌは＝Ｎ−Ｈ−、−Ｃ（＝Ｏ）−ＮＨ−ＮＨ−Ｃ（＝Ｏ）−、＝Ｎ−Ｏ−、＝Ｎ−ＮＨ−Ｃ（＝Ｏ）−、−ＮＨ−ＮＨ−Ｃ（＝Ｏ）−、−Ｃ（＝Ｏ）−ＮＨ−Ｏ−、−ＮＨ−Ｏ−、＝Ｎ−ＮＣＨ３−Ｃ（＝Ｏ）−、−Ｃ（＝Ｏ）−ＮＨ−ＮＨ−、＝Ｎ−Ｎ＝および＝Ｎ−Ｏ−Ｃ（＝Ｏ）−ＮＨ−基よりなる群から選択される。
【００６１】
　本発明に従うインキ記録材料の好ましい態様によると、Ｘは水素原子、−Ｏ−、−ＯＳＯ２ＣＨ３、−Ｃ（＝Ｏ）−ＣＨ３、−ＯＣ（＝Ｏ）−ＣＨ３およびメトキシ基よりなる群から選択される。
【００６２】
　本発明に従うインキ記録材料の好ましい態様によると、Ｒ１、Ｒ２、Ｒ３およびＲ４は独立してメチルまたはエチル基である。
【００６３】
　本発明に従うインキ記録材料の好ましい態様によると、Ｚは場合により置換されていてもよい−ＣＨ２−Ｃ（＝）−ＣＨ２−、−ＣＨ２−ＣＨ（−）−ＣＨ２−、−ＣＨ＝Ｃ（−）−、−ＣＨ−Ｃ（＝）−および−ＣＨ−ＣＨ（−）−基よりなる群から選択される。
【００６４】
　本発明に従う式（Ｉ）により示される化合物の好ましい態様によると、環はＬが単結合または二重結合により共有結合されている６員環であり、この場合、光安定剤の式（Ｉ）は式（ＩＩ）：
【００６５】
【化１８】
2004098692.tif 000019
【００６６】
となる。
【００６７】
　本発明に従う式（Ｉ）により表される化合物の別の好ましい態様によると、環はＬが単結合により共有結合されている二重結合を有する５員環であり、この場合、光安定剤の式（Ｉ）は式（ＩＩＩ）：
【００６８】
【化１９】
2004098692.tif 000020
【００６９】
となる。
【００７０】
　本発明に従う式（Ｉ）により表される化合物の別の好ましい態様によると、環はＬが単結合または二重結合により共有結合されている５員環であり、この場合、光安定剤の式（Ｉ）は式（ＩＶ）：
【００７１】
【化２０】
2004098692.tif 000021
【００７２】
となる。
【００７３】
　本発明に従う式（Ｉ）により表される化合物の特に好ましい態様によると、Ｌはヒドラゾンまたはオキシム部分であり、式（Ｖ）：
【００７４】
【化２１】
2004098692.tif 000022
【００７５】
［式中、Ｙは酸素原子またはＮＲ５基を表し、Ｒ５は水素、置換されたまたは未置換の飽和または不飽和脂肪族基、置換されたまたは未置換の芳香族基、置換されたまたは未置換のヘテロ芳香族基、およびアシル基よりなる群から選択される］
を与える。
【００７６】
　有用な光安定剤は以下のものを包含する：
【００７７】
【表１】
2004098692.tif 000023
【００７８】
【表２】
2004098692.tif 000024
【００７９】
【表３】
2004098692.tif 000025
【００８０】
【表４】
2004098692.tif 000026
【００８１】
【表５】
2004098692.tif 000027
【００８２】
特に好ましい化合物は安定剤１である。
【００８３】
　本発明に従う全ての光安定化合物は、好ましい化合物の製造に関する幾つかの合成スキームにより説明されているような、既知の合成工程に従い製造することができる。合成方式は好ましい化合物の合成の詳細な記述に従い数個の一般的スキームで説明されている。
【００８４】
　ＨＡＬＳ−ヒドラゾン類およびＨＡＬＳ−ヒドラジド類は一般的スキーム１に従い製造することができる。
スキーム１：
【００８５】
【化２２】
2004098692.tif 000028
【００８６】
ここで、Ｒ’は少なくとも２個のヒドロキシル基を含んでなる非芳香族部分を表す。
【００８７】
　市販の糖−ラクトン類、例えばグルコノラクトン、リボン酸ラクトンおよびパントラクトン、またはヒドロキシ−カルボン酸類のエステル類の加ヒドラジン分解が要求される中間体ヒドラジド類を生成する。これらの中間体ヒドラジド類は本発明に従い２，２，６，６−テトラメチル−４−ピペリドンと円滑に反応して、オリゴヒドロキシ置換されたＨＡＬＳ−化合物を生成する。ヒドラゾン類は、従来の還元剤、例えばＮａＢＨ３ＣＮ（Ｃａｌａｂｒｅｔｔａ　ｅｔ　ａｌ．，　Ｓｙｎｔｈｅｓｉｓ，　１９９１，　５３６−５３９）、Ｅｔ３ＳｉＨ（Ｗｕ　ｅｔ　ａｌ．，　Ｓｙｎｔｈｅｓｉｓ，　１９９５，　４３５−４３８）、ＮａＢＨ４（Ｊ．Ｏｒｇ．Ｃｈｅｍ．Ｓｏｃ．，　１９７２，　３７，　３６１５）および接触水素化（Ｊ．Ａｍ．Ｃｈｅｍ．Ｓｏｃ．，　１９９２，　１１４，　６２６６）を用いてヒドラジド類に容易に還元されうる。
【００８８】
　同じ中間体ヒドラジド類を用いて、ジアシルヒドラジド結合基を有するオリゴ−ヒドロキシ−ＨＡＬＳ化合物をスキーム２に示されるようにして製造することができる。
スキーム２：
【００８９】
【化２３】
2004098692.tif 000029
【００９０】
　本発明に従うＯ−アルキル化ＨＡＬＳ−オキシム類はスキーム３に従い製造することができる。
スキーム３：
【００９１】
【化２４】
2004098692.tif 000030
【００９２】
ここで、Ｒは少なくとも２個のヒドロキシル基を含んでなる非芳香族部分を表す。
【００９３】
　ヒドロキシルアミンを２，２，６，６−テトラメチル−４−ピペリドンと反応させ、引き続き１，８−ジアゾビシクロ［５．４．０］ウンデセ−７−エン（ＤＢＵ）またはナトリウムメタノレートを塩基として用いてアルキル化することにより、中間体オキシムが容易に製造される。アルコール類の中間的保護および最終合成段階における保護基除去を必要に応じて使用することができる。ＨＡＬＳ−オキシム類を従来の還元剤によりヒドロキシルアミン類にさらに還元することができる。
【００９４】
　安定剤１の合成：
【００９５】
【化２５】
2004098692.tif 000031
【００９６】
　４４．５ｇ（０．２５モル）のグルコノラクトンを３７５ｍｌのエタノール中に懸濁させた。１８．７５ｇ（０．３７５モル）のヒドラジン水和物の１２５ｍｌのエタノール中溶液をこの懸濁液に加えた。反応混合物を６時間にわたり還流させた。室温に冷却した後に、沈殿した生成物を濾過により単離した。粗製ヒドラジドを５０ｍｌの水中に再溶解し、そして４００ｍｌのメタノールを用いて沈殿させた。沈殿したヒドラジドを濾過により単離し、１００ｍｌのメタノール／水（１０／１）で洗浄しそして減圧下で乾燥した。４０ｇ（７６％）のヒドラジドを単離した（融点：１４７−１４８℃）。
【００９７】
　８．４ｇ（４０ミリモル）の中間体ヒドラジドおよび７．６ｇ（４０ミリモル）の２，２，６，６−テトラメチル−４−ピペリドン塩酸塩を１００ｍｌの水中に溶解させた。反応を室温で２時間にわたり続けた。２時間後に、水を減圧下で蒸発させた。残渣をトルエンで処理しそして再蒸発させた。エタノールを用いる処理および蒸発後に、１１ｇ（７９％）のＨＡＬＳ−ヒドラゾンを塩酸塩として単離した。
顔料
　使用される顔料は好ましくは無機顔料であり、それは中性、アニオン性およびカチオン性の顔料タイプから選択することができる。有用な顔料は例えば、シリカ、タルク、クレイ、ハイドロタルク石、カオリン、珪藻土、炭酸カルシウム、炭酸マグネシウム、塩基性炭酸マグネシウム、アルミノ珪酸塩、三水酸化アルミニウム、酸化アルミニウム（アルミナ）、酸化チタン、酸化亜鉛、硫酸バリウム、硫酸カルシウム、硫化亜鉛、サテンホワイト、アルミナ水和物、例えばベーム石、酸化ジルコニウムまたは混合酸化物を包含する。好ましくは、顔料はアルミナ水和物、酸化アルミニウム類、水酸化アルミニウム類、珪酸アルミニウム類、およびカチオン改質しリカ類から選択されるカチオンタイプ顔料である。
【００９８】
　好ましいタイプのアルミナ水和物は、結晶性ベーム石すなわちγ−ＡｌＯ（ＯＨ）である。有用なタイプのベーム石は、粉末形態の、サソル（Ｓａｓｏｌ）からのＤＩＳＰＥＲＡＬ、ＤＩＳＰＥＲＡＬ　ＨＰ１４およびＤＩＳＰＥＲＡＬ　４０、マルチンスベルク（Ｍａｒｔｉｎｓｗｅｒｋ）ＧｍｂＨからのＭＡＲＴＯＸＩＮ　ＶＰＰ２０００−２およびＧＬ−３、液体ベーム石アルミナ系統、例えばサソルからのＤＩＳＰＡＬ　２３Ｎ４−２０、ＤＩＳＰＡＬ　１４Ｎ−２５、ＤＩＳＰＥＲＡＬ　ＡＬ２５を包含する。アルミナ水和物に関する特許は、欧州特許第５０００２１号、欧州特許第６３４２８６号、米国特許第５，６２４，４２８号、欧州特許第７４２１０８号、米国特許第ＵＳ６，２３８，０４７号、欧州特許第６２２２４４号、欧州特許第８１０１０１号などを包含する。有用なカチオン性酸化アルミニウム（アルミナ）タイプは、α−Ａｌ２Ｏ３タイプ、例えばセント−ゴベイン・セラミック・アンド・プラスチックス・インコーポレーテッド（Ｓａｉｎｔ−Ｇｏｂａｉｎ　Ｃｅｒａｍｉｃｓ　＆　Ｐｌａｓｔｉｃｓ，　Ｉｎｃ）から入手できるＮＯＲＴＯＮ　Ｅ７００、およびγ−Ａｌ２Ｏ３タイプ、例えばデグッサ（Ｄｅｇｕｓｓａ）からのＡＬＵＭＩＮＵＭ　ＯＸＩＤ　Ｃ、他の酸化アルミニウム等級、例えばバイコフスキイ・ヘミイ（Ｂａｉｋｏｗｓｋｉ　Ｃｈｅｍｉｅ）からのＢＡＩＫＡＬＯＸ　ＣＲ１５およびＣＲ３０、ＤＵＲＡＬＯＸ等級およびＭＥＤＩＡＬＯＸ等級、バイコフルキイ・ヘミイからのＢＡＩＫＡＬＯＸ　ＣＲ８０、ＣＲ１４０、ＣＲ１２５、Ｂ１０５ＣＲ、カボット（Ｃａｂｏｔ）からのＣＡＢ−Ｏ−ＳＰＥＲＳＥ　ＰＧ００３登録商標、サソルからのＣＡＴＡＬＯＸ　ＧＲＡＤＥＳおよびＣＡＴＡＰＡＬ　ＧＲＡＤＥＳ、例えばＰＬＵＲＡＬＯＸ　ＨＰ１４／１５０、コロイド状Ａｌ２Ｏ３タイプ、例えば日産化学工業からのＡＬＵＭＩＮＡＳＯＬ　１００、ＡＬＵＭＩＮＡＳＯＬ　２００、ＡＬＵＭＩＮＡＳＯＬ　２２０、ＡＬＵＭＩＮＡＳＯＬ　３００、およびＡＬＵＭＩＮＡＳＯＬ　５２０登録商標、またはオンデオ・ナルコ（ＯＮＤＥＯ　Ｎａｌｃｏ）からのＮＡＬＣＯ　８６７６登録商標を包含する。
【００９９】
　他の有用なカチオン性無機顔料は、三水酸化アルミニウム類、例えばバイヤライトすなわちα−Ａｌ（ＯＨ）３、例えばサソルから入手できるＰＬＵＲＡＬ　ＢＴ、およびギブス石すなわちγ−Ａｌ（ＯＨ）３、例えばマルチンスベルクＧｍｂＨからのＭＡＲＴＩＮＡＬ等級、ＭＡＲＴＩＦＩＮ等級、例えばＭＡＲＴＩＦＩＮ　ＯＬ１０４、ＭＡＲＴＩＦＩＮ　ＯＬ１０７およびＭＡＲＴＩＦＩＮ　ＯＬ１１１、ＪＭ・ヒューバー・カンパニー（ＪＭ　Ｈｕｂｅｒ　ｃｏｍｐａｎｙ）からのＭＩＣＲＡＬ等級、例えばＭＩＣＲＡＬ　１４４０、ＭＩＣＲＡＬ　１５００、ＭＩＣＲＡＬ　６３２、ＭＩＣＲＡＬ　８５５、ＭＩＣＲＡＬ　９１６、ＭＩＣＲＡＬ　９３２、ＭＩＣＲＡＬ　９３２ＣＭ、ＭＩＣＲＡＬ　９４００、昭和電化株式会社からのＨＩＧＩＬＩＴＥ等級、例えばＨＩＧＩＬＩＴＥ　Ｈ４３またはＨＩＧＩＬＩＴＥ　Ｈ４３Ｍ、を包含する。
【０１００】
　別の有用なタイプのカチオン性顔料は、酸化ジルコニウム、例えばオンデオ・ナルコのＮＡＬＣＯ　ＯＯＳＳ００８登録商標、ニアコル・ナノ・テクノロジーズ（Ｎｙａｃｏｌ　Ｎａｎｏ　Ｔｅｃｈｎｏｌｏｇｉｅｓ）からの酢酸安定化ＺｒＯ２、ＺＲ２０／２０、ＺＲ５０／２０、ＺＲ１００／２０およびＺＲＹＳ４登録商標、である。
【０１０１】
　有用な混合酸化物は、サソルからのＳＩＲＡＬ等級、ナルコからのコロイド状金属酸化物、例えばＮａｌｃｏ　１０５６、Ｎａｌｃｏ　ＴＸ１０４９６、Ｎａｌｃｏ　ＴＸ１１６７８、である。
【０１０２】
　別の好ましいタイプの無機顔料はシリカであり、それはそのままそのアニオン形態でまたはカチオン改質後に使用することができる。インキ受容要素中の顔料としてシリカは多くの昔のおよび最近の特許、例えば米国特許第４，８９２，５９１号、米国特許第４，９０２，５６８号、欧州特許第３７３５７３号、欧州特許第４２３８２９号、欧州特許第４８７３５０号、欧州特許第４９３１００号、欧州特許第５１４６３３号など、に開示されている。シリカは種々のタイプ、例えば結晶性シリカ、非晶質シリカ、沈殿シリカ、薫蒸シリカ、シリカゲル、球状および非球状シリカ、から選択することができる。シリカは、少量のＡｌ、Ｚｒ、Ｔｉ群からの金属酸化物を含有することができる。有用なタイプは、デグッサ−ヒュルス・ＡＧ（Ｄｅｇｕｓｓａ−Ｈｕｅｌｓ　ＡＧ）から入手できるＡＥＲＯＳＩＬ　ＯＸ５０（ＢＥＴ表面積５０±１５ｍ２／ｇ、平均主要粒子寸法４０ｎｍ、ＳｉＯ２含有量＞９９．８％、Ａｌ２Ｏ３含有量＜０．０８％）、ＡＥＲＯＳＩＬ　ＭＯＸ１７０（ＢＥＴ表面積１７０ｇ／ｍ２、平均主要粒子寸法１５ｎｍ、ＳｉＯ２含有量＞９８．３％、Ａｌ２Ｏ３含有量０．３−１．３％）、ＡＥＲＯＳＩＬ　ＭＯＸ８０（ＢＥＴ表面積８０±２０ｇ／ｍ２、平均主要粒子寸法３０ｎｍ、ＳｉＯ２含有量＞９８．３％、Ａｌ２Ｏ３含有量０．３−１．３％）、または他の親水性ＡＥＲＯＳＩＬ等級を包含し、それらは小さい平均粒子寸法（＜５００ｎｍ）を有する水性分散液を与える。
【０１０３】
　カチオン改質シリカは下記の方法により製造できるが、それらに限定することは意図しない：
（１）シリカを無機カチオン性化合物、例えば特定の金属酸化物およびオキシ水酸化物、例えば酸化アルミニウム、およびアルミナ水和物、例えばベーム石および擬ベーム石、を用いる表面処理にかけ、シリカを改質するために有用なカチオン性無機化合物は擬ベーム石である。擬ベーム石はベーム石ゲルとも呼ばれそして針状形状を有する微粒状アルミナ水和物である。その組成は一般的にＡｌ２Ｏ３．１．５−２Ｈ２Ｏにより表されそして結晶性ベーム石とは異なる。
（２）シリカをアミノ基またはその第四級アンモニウム基または第四級ホスホニウム基、およびシリカの表面上のシラノール基との反応性を有する官能基、例えばアミノアルコキシシランまたはアミノアルキルグリシジルエーテルまたはイソプロパノールアミン、の両方を有する有機化合物を用いる表面処理にかける。
（３）シリカの存在下におけるカチオン性またはアミノ官能性単量体の重合による。
【０１０４】
　別の態様では、顔料は有機粒子、例えばポリスチレン、ポリメタクリル酸メチル、シリコーン類、メラミン−ホルムアルデヒド縮合重合体、ウレア−ホルムアルデヒド縮合重合体、ポリエステル類およびポリアミド類、から選択することができる。無機および有機顔料の混合物を使用することができる。しかしながら、最も好ましくは顔料は無機顔料である。
【０１０５】
　２種もしくはそれ以上の顔料の混合物を使用することができる。
【０１０６】
　光沢性インキ受容層を得るためには、顔料の粒子寸法は好ましくは５００ｎｍより小さくすべきである。迅速インキ吸収用のインキ受容層として機能しうる多孔性光沢層を得るためには、顔料／結合剤比は少なくとも４でなければならない。これらの高い比では、結合剤はもはやコーティング中の顔料により作成される全ての孔および空所を充填することはできない。迅速インキ吸収用のコーティングの充分な多孔性を得るためには、これらの高度に顔料着色されたコーティングの孔容量は０．１ｍｌ／ｇより高くすべきである。この孔容量は気体吸着（窒素）によりまたは水銀拡散により測定することができる。
媒染剤として作用するカチオン性物質
　媒染剤として作用するカチオン性物質は、インキ小滴の染料を定着させそして保持するための層の能力を増加させる。特に適する化合物はポリ（ジアリルジメチルアンモニウムクロリド）すなわち短縮してポリ（ＤＡＤＭＡＣ）である。これらの化合物は数社、例えばアルドリッヒ（Ａｌｄｒｉｃｈ）、ナルコ、チバ（ＣＩＢＡ）、日東紡績株式会社、クラリアント（Ｃｌａｒｉａｎｔ）、ＢＡＳＦおよびＥＫＡ・ケミカルズ（ＥＫＡ　Ｃｈｅｍｉｃａｌｓ）、から市販されている。他の有用なカチオン性化合物は、ＤＡＤＭＡＣ共重合体、例えばアクリルアミドとの共重合体、例えばオンデオ・ナルコからのＮＡＬＣＯ　１４７０登録商標、または日東紡績の登録商標であるＰＡＳ−Ｊ−８１、例えばＤＡＤＭＡＣとアクリレート類の共重合体、例えばオンデオ・ナルコの登録商標であるＮａｌｃｏ　８１９０、ＤＡＤＭＡＣとＳＯ２との共重合体、例えば日東紡績株式会社の登録商標であるＰＡＳ−Ａ−１またはＰＡＳ−９２、ＤＡＤＭＡＣとマレイン酸の共重合体、例えば日東紡績株式会社の登録商標であるＰＡＳ−４１０、ＤＡＤＭＡＣとジアリル（３−クロロ−２−ヒドロキシプロピル）アミン塩酸塩の共重合体、例えば日東紡績株式会社の登録商標であるＰＡＳ−８８０、ジメチルアミン−エピクロロヒドリン共重合体、例えばオンデオ・ナルコの登録商標であるＮａｌｃｏ　７１３５または昭和高分子株式会社の商品名であるＰＯＬＹＤＩＺ　７００を包含し、使用できるであろう他のＰＯＬＹＦＩＸ等級はニッカ化学株式会社の商品名であるＰＯＬＹＦＩＸ　６０１、ＰＯＬＹＦＩＸ　３０１、、ＰＯＬＹＦＩＸ　３０１Ａ、ＰＯＬＹＦＩＸ　２５０ＷＳ、およびＰＯＬＹＦＩＸ　３０００であり、ニッカ化学株式会社の商品名であるＮＥＯＦＩＸ　Ｅ−１１７、ポリオキシアルキレンポリアミンジシアノジアミン、およびＥＫＡ・ケミカルズの商品名であるＲＥＤＩＦＬＯＣ　４１５０、ＭＡＤＡＭＥ（メタクリレートジメチルアミノエチル＝ジメチルアミノエチルメタクリレート）またはＭＡＤＱＵＡＴ（メタクリルオキシエチルトリメチルアンモニウムクロリド）改質重合体、例えばローム（Ｒｏｅｈｍ）からのＲＯＨＡＧＩＴ　ＫＬ２８０、ＲＯＨＡＧＩＴ　２１０、ＲＯＨＡＧＩＴ　ＳＬ１４４、ＰＬＥＸ　４７３９Ｌ、ＰＬＥＸ　３０７３、ジアフロック・カンパニー（Ｄｉａｆｌｏｃ　Ｃｏ．）からのＤＩＡＦＬＯＣ　ＫＰ１５５および他のＤＩＡＦＬＯＣ製品、並びにＥＫＡ・ケミカルズからのＢＭＢ　１３０５および他のＢＭＢ製品、カチオン性エピクロロヒドリン付加物、例えばハーキュルス・カンパニー（Ｈｅｒｃｕｌｅｓ　Ｃｏ．）からの商品名であるＰＯＬＹＣＵＰ　１７１およびＰＯＬＹＣＵＰ　１７２、サイテック・インダストリーズ（Ｃｙｔｅｃ　ｉｎｄｕｓｔｒｉｅｓ）からのＣＹＰＲＯ製品、例えばＣＹＰＲＯ　５１４／５１５／５１６、ＳＵＰＥＲＦＬＯＣ　５０７／５２１／５６７、カチオン性アクリル系重合体、例えばチバの登録商標であるＡＬＣＯＳＴＡＴ　５６７、カチオン性セルロース誘導体、例えばスターチ・アンド・ケミカル・カンパニー（Ｓｔａｒｃｈ　＆　Ｃｈｅｍｉｃａｌ　Ｃｏ．）の商品名であるＣＥＬＱＵＡＴ　Ｌ−２００、Ｈ−１００、ＳＣ−２４０Ｃ、ＳＣ−２３０Ｍ、並びにＱＵＡＴＲＩＳＯＦＴ　ＬＭ２００、ＵＣＡＲＥ重合体ＪＲ１２５、ＪＲ４００、ＬＲ４００、ＪＲ３０Ｍ、ＬＲ３０ＭおよびＵＣＡＲＥ重合体ＬＫ，チュウキョウ・欧州（Ｃｈｕｋｙｏ　Ｅｕｒｏｐｅ）からの定着剤であるＰＡＬＳＥＴ　ＪＫ−５１２、ＰＡＬＳＥＴ　ＪＫ５１２Ｌ、ＰＡＬＳＥＴ　ＪＫ−１８２、ＰＡＬＳＥＴ　ＪＫ−２２０、ＷＳＣ−１７３、ＷＳＣ−１７３Ｌ、ＰＡＬＳＥＴ　ＪＫ−３２０、ＰＡＬＳＥＴ　ＪＫ−３２０ＬおよびＰＡＬＳＥＴ　ＪＫ−３５０、ポリエチレンイミンおよび共重合体、例えばＢＡＳＦ　ＡＧの商品名であるＬＵＰＡＳＯＬ、トリエタノールアミン−チタン−キレート、例えばデュポン・カンパニー（Ｄｕ　Ｐｏｎｔ　Ｃｏ．）の商品名であるＴＹＺＯＲ、ビニルピロリドンの共重合体、例えばＩＳＰの商品名であるＶＩＶＩＰＲＩＮＴ　１１１、メタクリルアミドプロピルジメチルアミン共重合体、ジメチルアミノエチルメタクリレートとのもの、例えばＩＳＰの商品名であるＣＯＰＯＬＹＭＥＲ　８４５およびＣＯＰＯＬＹＭＥＲ　９３７、ビニルイミダゾールとのもの、例えば全てＢＡＳＦ　ＡＧの商品名であるＬＵＶＩＱＵＡＴ　ＣＡＲＥ、ＬＵＶＩＴＥＣ　７３Ｗ、ＬＵＶＩＴＥＣ　ＶＰＩ５５　Ｋ１８Ｐ、ＬＵＶＩＴＥＣ　ＶＰ１５５　Ｋ７２Ｗ、ＬＵＶＩＱＵＡＴ　ＦＣ９０５、ＬＵＶＩＱＵＡＴ　ＦＣ５５０、ＬＵＶＩＱＵＡＴ　ＨＭ５２２、およびＳＯＫＡＬＡＮ　ＨＰ５６、ポリアミドアミン類、例えばバイエルＡＧ（Ｂａｙｅｒ　ＡＧ）の登録商標であるＲＥＴＡＭＩＮＯＬおよびＮＡＤＡＶＩＮ、例えば欧州特許第６０９９３０号に開示されているようなホスホニウム化合物、および他のカチオン性重合体、例えばニッカ化学株式会社の登録商標であるＮＥＯＦＩＸ　ＲＤ−５も包含する。
界面活性剤
　界面活性剤を本発明の記録要素の層の中に導入することができる。それらは特開６２−２８００６８号（１９８７）に記載されているようなカチオン性、アニオン性、両性、および非イオン性のもののいずれかでありうる。界面活性剤の例は、Ｎ−アルキルアミノ酸塩類、アルキルエーテルカルボン酸塩類、アシル化されたペプチド類、アルキルスルホン酸塩類、アルキルベンゼンおよびアルキルナフタレンスルホン酸塩類、スルホ琥珀酸塩類、α−オレフィンスルホン酸塩類、Ｎ−アシルスルホン酸塩類、スルホン化された油、アルキルスルホン酸塩類、アルキルエーテルスルホン酸塩類、アルキルアリルエーテルスルホン酸塩類、アルキルアミドスルホン酸塩類、アルキル燐酸塩類、アルキルエーテル燐酸塩類、アルキルアリルエーテル燐酸塩類、アルキルおよびアルキルアリルポリオキシエチレンエーテル類、アルキルアリルホルムアルデヒド縮合酸塩類、アルキルアリルエーテルスルホン酸塩類、アルキルアミドスルホン酸塩類、アルキル燐酸塩類、アルキルエーテル燐酸塩類、アルキルアリルエーテル燐酸塩類、アルキルおよびアルキルアリルポリオキシエチレンエーテル類、アルキルアリル−ホルムアルデヒド縮合ポリオキシエチレンエーテル類、ポリオキシプロピレンを有するブロック重合体、ポリオキシエチレンポリオキシプロピル−アルキルエーテル類、グリコエステル類のポリオキシエチレンエーテル、ソルビタンエステル類のポリオキシエチレン−エーテル、ソルビトールエステル類のポリオキシエチレンエーテル、ポリエチレングリコール脂肪酸エステル類、グリセロールエステル類、ソルビタンエステル類、プロピレングリコールエステル類、糖エステル類、フルオロＣ２−Ｃ１０アルキル−カルボン酸類、Ｎ−　ペルフルオロオクタンスルホニルグルタミン酸二ナトリウム、３−（フルオロ−Ｃ６−Ｃ１１−アルキルオキシ）−１−Ｃ３−Ｃ４アルキルスルホン酸ナトリウム、３−（ω−フルオロ−Ｃ６−Ｃ８アルカノイル−Ｎ−エチルアミノ）−１−プロパンスルホン酸ナトリウム、Ｎ−［３−（ペルフルオロオクタンスルホンアミド）−プロピル］−Ｎ，Ｎ−ジメチル−Ｎ−カルボキシ−メチレンアンモニウムベタイン、フルオロ−Ｃ１１−Ｃ２０アルキルカルボン酸類、ペルフルオロ−Ｃ７−Ｃ１３−アルキル−カルボン酸類、ペルフルオロオクタンスルホン酸ジエタノールアミド、ペルフルオロ−Ｃ４−Ｃ１２−アルキルスルホン酸Ｌｉ、ＫおよびＮａ、Ｎ−プロピル−Ｎ−（２−ヒドロキシエチル）ペルフルオロオクタンスルホンアミド、ペルフルオロ−Ｃ６−Ｃ１０−アルキルスルホンアミド−プロピル−スルホニル−グリシン酸塩類、ビス−（Ｎ−ペルフルオロオクチルスルホニル−Ｎ−エタノールアミノエチル）ホスホン酸塩類、モノ−ペルフルオロＣ６−Ｃ１６アルキル−エチルホスホン酸塩類およびペルフルオロアルキル−ベタインである。
【０１０７】
　有用なカチオン性界面活性剤は、Ｎ−アルキルジメチルアンモニウムクロリド、パルミチルトリメチルアンモニウムクロリド、ドデシルジメチルアミン、テトラデシルジメチルアミン、エトキシル化アルキルグアニジン−アミン複合体、オレアミンヒドロキシプロピルビストリモニウムクロリド、オレイルイミダゾリン、ステアリルイミダゾリン、コカミンアセテート、パルミタミン、ジヒドロキシエチルコカミン、ココトリモニウムクロリド、アルキルポリグリコールエーテルアンモニウムサルフェート、エトキシル化オレアミン、ラウリルピリジニウムクロリド、Ｎ−オレイル−１，３−ジアミノプロパン、ステアルアミドプロピルジメチルアミンラクテート、ヤシ脂肪アミド、オレイルヒドロキシエチルイミダゾリン、イソステアリルエチルイミドニウムエトサルフェート、ラウルアミドプロピルＰＥＧ−ジモニウムクロリドホスフェート、パルミチルトリメチルアンモニウムクロリド、およびセチルトリメチルアンモニウムブロミドを包含する。
【０１０８】
　フルオロカーボン界面活性剤、例えば米国特許第４，７８１，９８５号に記載されているようなＦ（ＣＦ２）４−９ＣＨ２ＣＨ２ＳＣＨ２ＣＨ２Ｎ＋Ｒ３Ｘ−［式中、Ｒは水素またはアルキル基である］の構造を有するもの、および米国特許第５，０８４，３４０号に記載されているようなＣＦ３（ＣＦ２）ｍＣＨ２ＣＨ２Ｏ（ＣＨ２ＣＨ２Ｏ）ｎＲ［式中、ｍは２〜１０であり、ｎは１〜１８であり、Ｒは水素または炭素数１〜１０のアルキル基である］の構造を有するもの、が特に有用である。これらの界面活性剤はデュポンおよび３Ｍから市販されている。インキ受容層中の界面活性剤成分の濃度は、層の合計乾燥重量を基準として、典型的には０．１〜２％の範囲内、好ましくは０．４〜１．５％の範囲内、そして最も好ましくは０．７５重量％である。
可塑剤
　インキ受容層および場合により存在する１つもしくは複数の補助層は可塑剤、例えばエチレングリコール、ジエチレングリコール、プロピレングリコール、ポリエチレングリコール、グリセロールモノメチルエーテル、グリセロールモノクロロヒドリン、炭酸エチレン、炭酸プロピレン、燐酸ウレア、燐酸トリフェニル、モノステアリン酸グリセロール、モノステアリン酸プロピレングリコール、テトラメチレンスルホン、ｎ−メチル−２−ピロリドン、ｎ−ビニル−２−ピロリドンを含んでなることもできる。
架橋結合剤
　フィルムを架橋結合して結合剤を生成する非常に多くの既知の架橋結合剤（硬膜剤としても知られる）がある。硬膜剤は個別にまたは組み合わせてそして遊離または塊状形態で使用することができる。本発明に有用な非常に多くの硬膜剤が既知であり、ホルムアルデヒドおよび遊離ジアルデヒド類、例えばスクシンアルデヒドおよびグルタルアルデヒド、ブロック化されたジアルデヒド類、活性エステル類、スルホン酸エステル類、活性ハロゲン化合物、イソシアネートまたはブロック化されたイソシアネート類、多官能性イソシアネート類、メラミン誘導体、ｓ−トリアジン類およびジアジン類、エポキシド類、２個もしくはそれ以上の活性結合を有する活性オレフィン類、カルボジイミド類、ジルコニウム複合体、例えばＭＥＬ・ケミカルズ（ＭＥＬ　Ｃｈｅｍｉｃａｌｓ）の登録商標であるＢＡＣＯＴＥ　２０、ＺＩＲＭＥＬ　１０００または酢酸ジルコニウム、チタン複合体、例えばデュポンからのＴＹＺＯＲ等級、３−位置で置換されたイソキサゾリウム塩類、２−アルコキシ−Ｎ−カルボキシ−ジヒドロキノリンのエステル類、Ｎ−カルバモイルピリジニウム塩類、混合機能の硬膜剤、例えばハロゲン−置換されたアルデヒド酸類（例えばムコ塩素酸およびムコ臭素酸）、オニウム置換されたアクロレイン類およびビニルスルホン類、並びに重合体硬膜剤、例えばジアルデヒド澱粉およびコポリ（アクロレインメタクリル酸）、およびオキサゾリン官能性重合体、例えばＥＰＯＣＲＯＳ　ＷＳ−５００、およびＥＰＯＣＲＯＳ　Ｋ−１０００シリーズ、および無水マレイン酸共重合体、例えばＧＡＮＴＲＥＺ　ＡＮ１１９、を包含する。
【０１０９】
　本発明の実施では、ホウ酸が好ましい架橋結合剤である。
【０１１０】
　本発明を次に以下の実施例により説明するが、それらに限定されるものではない。
【実施例１】
【０１１１】
コーティング溶液の製造：
　光安定剤をインキジェット印刷媒体に適用するために、２５固体重量部の安定剤化合物１（ＳＴ１）の１０％水溶液（詳細な記述の章の安定剤リスト参照）を１７０部の水に加えることによりコーティング液を製造した。
コーティングおよびコーティングされた試料の評価：
　コーティング溶液をベースコートとしての光沢性多孔性媒体（アグファジェット・インスタント・ドライ・フォトグレード・ペーパー・グロッシー（Ａｇｆａｊｅｔ　Ｕｎｉｖｅｒｓａｌ　Ｉｎｓｔａｎｔ　Ｄｒｙ　Ｐｈｏｔｏｇｒａｄｅ　Ｐａｐｅｒ　Ｇｌｏｓｓｙ））に適用した。光安定添加剤の濃度を変えるために、適用されるコーティング溶液の厚さを変えた。適用はドクターブレードコーターにより行なわれた。水溶液を安定剤なしで記録媒体に単に適用することにより、比較試料を得た。媒体を室温で２４時間にわたり自然乾燥した後に、シアン、マゼンタ、イエローおよびブラックの５０％および１００％インキを有するカラーパッチを印刷機ＨＰ９７０Ｃｘｉ（ヒューレット−パッカード（Ｈｅｗｌｅｔｔ−Ｐａｃｋａｒｄ）の商標）により印刷した。フェードオメター（ｆａｄｅ−ｏ−ｍｅｔｅｒ）であるＺＥＮＯＴＥＳＴ　１５０（オリジナル・ハナウ（Ｏｒｉｇｉｎａｌ　Ｈａｎａｕ）の商標）中で１８０ｋＬｕｘで１６時間にわたり露光した後の印刷された試料の相対的光濃度損失を測定することにより、耐光性を評価した。結果を表１にまとめる。
【０１１２】
【表６】
2004098692.tif 000032
【０１１３】
　表からわかるように、安定剤ＳＴ−１を含浸させた多孔性材料は耐光性において重要な改良を示す。
【実施例２】
【０１１４】
　樹脂でコーティングされた紙の上に組成が表２に示されているインキ受容層をコーティングすることにより、２種のインキジェット記録媒体（本発明および比較用）を製造した。無機顔料のコーティング重量は３０．０ｇ／ｍ２であった。この層の上部に、１００部のサソル・カンパニー（Ｓａｓｏｌ　Ｃｏ．）からの商業用ベーム石であるＤＩＳＰＥＲＡＬ　ＨＰ　１／２の水中２５％分散液、２部の日本合成株式会社からのポリビニルアルコール、０．２部のホウ酸および０．８部のセチルアンモニウムブロミドを含有する光沢改良層をコーティングした。コーティング厚さを選択して５ｇ／ｍ２の顔料コーティング重量を得た。本発明の試料は２０部のＳＴ−１を上部層の中に含有しており、比較試料は含有していなかった。
【０１１５】
【表７】
2004098692.tif 000033
【０１１６】
　シアン、マゼンタ、イエローおよびブラックの５０％および１００％インキを有するカラーパッチを両方の試料に印刷機ＨＰ９７０Ｃｘｉ（ヒューレット−パッカードの商標）により印刷した。フェードオメターであるＺＥＮＯＴＥＳＴ　１５０（オリジナル・ハナウの商標）中で１８０ｋＬｕｘで１６時間にわたり露光した後の印刷された試料の相対的光濃度損失を測定することにより耐光性を評価した。結果を表３にまとめる。
【０１１７】
　光退色による５０％カラーパッチの濃度における相対的損失（％）も一緒に表３に示されている。
【０１１８】
【表８】
2004098692.tif 000034
【０１１９】
　これからわかるように、特にマゼンタインキおよび黒色（シアン、マゼンタおよびイエローインキから得られる）に関する、色安定性は化合物ＳＴ−１がインキ受容層中に導入された時にははるかに改良された。
【０１２０】
　本発明の詳細な好ましい態様を記載してきたが、添付されている請求の範囲で規定されている発明の範囲から逸脱せずに多くの改変を行なえることは当業者には明らかになるであろう。